(57)【要約】  第１〜第３の面（ＳＤ１〜ＳＤ３）を有することで稜線（ＰＳ）および頂点（ＰＰ）を有する刃先（５１）が準備される。脆性基板（４）の一の面（ＳＦ１）上で刃先（５１）を稜線（ＰＳ）から第１の面（ＳＤ１）へ向かう方向へ摺動させることによって、溝形状を有するトレンチライン（ＴＬ）がクラックレス状態で形成される。刃先（５１）の稜線（ＰＳ）が脆性基板（４）の縁（ＥＤ）を切り下ろすことで、縁（ＥＤ）からトレンチライン（ＴＬ）に沿って厚さ方向（ＤＴ）における脆性基板（４）のクラックを伸展させることによって、クラックライン（ＣＬ）が形成される。クラックライン（ＣＬ）によってトレンチライン（ＴＬ）の下方において脆性基板（４）はトレンチライン（ＴＬ）と交差する方向において連続的なつながりが断たれている。
2017145937.tif 000002
【特許請求の範囲】
【請求項１】
ａ）縁が設けられた一の面と、前記一の面に垂直な厚さ方向とを有する脆性基板を準備する工程を備え、さらに
ｂ）第１の面と、前記第１の面と隣り合う第２の面と、前記第２の面と隣り合うことで稜線をなしかつ前記第１の面および前記第２の面の各々と隣り合うことで頂点をなす第３の面と、を有する刃先を準備する工程を備え、さらに
ｃ）前記脆性基板の前記一の面上で前記刃先を前記稜線から前記第１の面へ向かう方向へ摺動させることによって、溝形状を有するトレンチラインを塑性変形により前記脆性基板の前記一の面上に形成する工程を備え、前記トレンチラインは、前記トレンチラインの下方において前記脆性基板が前記トレンチラインと交差する方向において連続的につながっている状態であるクラックレス状態が得られるように形成され、さらに
ｄ）前記工程ｃ）によって摺動させられた前記刃先の前記稜線が前記脆性基板の前記一の面の前記縁を切り下ろすことで、前記縁から前記トレンチラインに沿って前記厚さ方向における前記脆性基板のクラックを伸展させることによって、クラックラインを形成する工程を備え、前記クラックラインによって前記トレンチラインの下方において前記脆性基板は前記トレンチラインと交差する方向において連続的なつながりが断たれており、さらに
ｅ）前記クラックラインに沿って前記脆性基板を分断する工程を備える、
脆性基板の分断方法。
【請求項２】
ａ）一の面と、前記一の面に垂直な厚さ方向とを有する脆性基板を準備する工程を備え、前記一の面上には、溝形状を有するアシストトレンチラインと、前記厚さ方向における前記脆性基板のクラックが前記アシストトレンチラインに沿って延びることによって構成されたアシストクラックラインと、を有するアシストラインが設けられており、さらに
ｂ）第１の面と、前記第１の面と隣り合う第２の面と、前記第２の面と隣り合うことで稜線をなしかつ前記第１の面および前記第２の面の各々と隣り合うことで頂点をなす第３の面と、を有する刃先を準備する工程を備え、さらに
ｃ）前記脆性基板の前記一の面上で前記刃先を前記稜線から前記第１の面へ向かう方向へ摺動させることによって、溝形状を有するトレンチラインを塑性変形により前記脆性基板の前記一の面上に形成する工程を備え、前記トレンチラインは、前記トレンチラインの下方において前記脆性基板が前記トレンチラインと交差する方向において連続的につながっている状態であるクラックレス状態が得られるように形成され、さらに
ｄ）前記工程ｃ）によって摺動させられた前記刃先の前記稜線が前記脆性基板の前記一の面上に設けられた前記アシストラインと交差することで、前記アシストラインから前記トレンチラインに沿って前記厚さ方向における前記脆性基板のクラックを伸展させることによって、クラックラインを形成する工程を備え、前記クラックラインによって前記トレンチラインの下方において前記脆性基板は前記トレンチラインと交差する方向において連続的なつながりが断たれており、さらに
ｅ）前記クラックラインに沿って前記脆性基板を分断する工程を備える、
脆性基板の分断方法。
【請求項３】
前記工程ａ）は、
ａ１）前記刃先およびアシスト刃先のいずれかを準備する工程を含み、前記アシスト刃先は、第１の面と、前記第１の面と隣り合う第２の面と、前記第２の面と隣り合うことで稜線をなしかつ前記第１の面および前記第２の面の各々と隣り合うことで頂点をなす第３の面と、を有し、さらに
ａ２）前記刃先および前記アシスト刃先のいずれかを前記脆性基板の前記一の面上で前記稜線から前記第１の面へ向かう方向へ摺動させることによって、前記アシストトレンチラインを塑性変形により前記脆性基板の前記一の面上に形成する工程を含み、前記アシストトレンチラインは、前記アシストトレンチラインの下方において前記脆性基板が前記アシストトレンチラインと交差する方向において連続的につながっている状態であるクラックレス状態が得られるように形成され、さらに
ａ３）前記アシストトレンチラインに沿って前記厚さ方向における前記脆性基板のクラックを伸展させることによって、前記アシストクラックラインを形成する工程を含み、前記アシストクラックラインによって前記アシストトレンチラインの下方において前記脆性基板は前記トレンチラインと交差する方向において連続的なつながりが断たれており、
前記工程ｃ）において前記刃先に印加される荷重は、前記工程ａ２）において前記刃先および前記アシスト刃先のいずれかに印加される荷重に比して大きい、
請求項２に記載の脆性基板の分断方法。
【請求項４】
前記工程ａ２）において、前記刃先の形状と異なる形状を有する前記アシスト刃先が摺動させられる、請求項３に記載の脆性基板の分断方法。
【請求項５】
前記工程ｃ）において前記刃先の前記第１の面が前記脆性基板の前記一の面となす角度は、前記工程ａ２）において前記刃先および前記アシスト刃先のいずれかの前記第１の面が前記脆性基板の前記一の面となす角度よりも小さい、請求項３に記載の脆性基板の分断方法。
【請求項６】
前記工程ａ２）において、前記刃先と、前記刃先の形状と同じ形状を有する前記アシスト刃先と、のいずれかが摺動させられる、請求項５に記載の脆性基板の分断方法。
【請求項７】
前記工程ａ）は、前記アシストトレンチラインおよび前記アシストクラックラインを同時に形成する工程を含む、請求項２に記載の脆性基板の分断方法。
【請求項８】
前記工程ｃ）は、前記脆性基板の前記一の面上において前記刃先が摺動することになる位置に潤滑剤を供給する工程を含む、請求項１から７のいずれか１項に記載の脆性基板の分断方法。
【発明の詳細な説明】
【技術分野】
【０００１】
本発明は脆性基板の分断方法に関する。
【背景技術】
【０００２】
フラットディスプレイパネルまたは太陽電池パネルなどの電気機器の製造において、脆性基板を分断することがしばしば必要となる。典型的な分断方法においては、まず、脆性基板上にクラックラインが形成される。本明細書において「クラックライン」とは、脆性基板の厚さ方向に部分的に進行したクラックが脆性基板の表面上においてライン状に延びているもののことを意味する。次に、いわゆるブレイク工程が行われる。具体的には、脆性基板に応力を印加することによって、クラックラインのクラックが厚さ方向に完全に進行させられる。これにより、クラックラインに沿って脆性基板が分断される。【０００３】
特許文献１によれば、ガラス板の上面にあるくぼみがスクライブ時に生じる。この特許文献１においては、このくぼみが「スクライブライン」と称されている。また、このスクライブラインの刻設と同時に、スクライブラインから直下方向に延びるクラックが発生する。この特許文献１の技術に見られるように、従来の典型的な技術においては、スクライブラインの形成と同時にクラックラインが形成される。【０００４】
特許文献２によれば、上記の典型的な分断技術とは顕著に異なる分断技術が提案されている。この技術によれば、まず、脆性基板上での刃先の摺動によって塑性変形を発生させることにより、この特許文献２において「スクライブライン」と称される溝形状が形成される。本明細書においては、以降において、この溝形状のことを「トレンチライン」と称する。トレンチラインが形成されている時点では、その下方にクラックは形成されない。その後にトレンチラインに沿ってクラックを伸展させることで、クラックラインが形成される。つまり、典型的な技術とは異なり、クラックを伴わないトレンチラインがいったん形成され、その後にトレンチラインに沿ってクラックラインが形成される。その後、クラックラインに沿って通常のブレイク工程が行われる。【０００５】
上記特許文献２の技術で用いられる、クラックを伴わないトレンチラインは、クラックの同時形成を伴う典型的なスクライブラインに比して、より低い荷重での刃先の摺動により形成可能である。荷重が小さいことにより、刃先に加わるダメージが小さくなる。よって、この分断技術によれば、刃先の寿命を延ばすことができる。
【先行技術文献】
【特許文献】
【０００６】
【特許文献１】特開平９−１８８５３４号公報
【特許文献２】国際公開第２０１５／１５１７５５号
【発明の概要】
【発明が解決しようとする課題】
【０００７】
従来の典型的な技術においては、スクライビング時にクラックが形成されないことは、スクライビングの失敗を意味していた。しかしながら、上記特許文献２の分断技術においては、スクライビングにより、クラックを伴わないトレンチラインが意図的に形成される。そしてその後、トレンチラインに沿ったクラックラインが発生させられる。クラックラインを形成し始めるためには、トレンチラインの形成によって脆性基板中に生じていた内部応力を開放するきっかけを脆性基板へ与えることが必要である。このきっかけを与える方法については、上記特許文献２において種々の方法が提案されている。本発明者の検討によれば、これらの方法も有用ではあるが、クラックラインが形成される確率がやや低かったり、追加のブレイク工程を要するために作業負担がやや大きかったり、といった課題が残っていた。【０００８】
本発明は以上のような課題を解決するためになされたものであり、その目的は、その下方にクラックを有しないトレンチラインを形成した後に、トレンチラインに沿ったクラックラインを、より確実かつ容易に形成することができる、脆性基板の分断方法を提供することである。
【課題を解決するための手段】
【０００９】
本発明の一の局面に従う脆性基板の分断方法は、以下の工程ａ）〜ｅ）を有する。
ａ）縁が設けられた一の面と、一の面に垂直な厚さ方向とを有する脆性基板が準備される。
ｂ）第１の面、第１の面と隣り合う第２の面と、第２の面と隣り合うことで稜線をなしかつ第１の面および第２の面の各々と隣り合うことで頂点をなす第３の面と、を有する刃先が準備される。
ｃ）脆性基板の一の面上で刃先を稜線から第１の面へ向かう方向へ摺動させることによって、溝形状を有するトレンチラインが塑性変形により脆性基板の一の面上に形成される。トレンチラインは、トレンチラインの下方において脆性基板がトレンチラインと交差する方向において連続的につながっている状態であるクラックレス状態が得られるように形成される。
ｄ）工程ｃ）によって摺動させられた刃先の稜線が脆性基板の一の面の縁を切り下ろすことで、縁からトレンチラインに沿って厚さ方向における脆性基板のクラックを伸展させることによって、クラックラインが形成される。クラックラインによってトレンチラインの下方において脆性基板はトレンチラインと交差する方向において連続的なつながりが断たれている。
ｅ）クラックラインに沿って脆性基板が分断される。【００１０】
本発明の他の局面に従う脆性基板の分断方法は、以下の工程ａ）〜ｅ）を有する。
ａ）一の面と、一の面に垂直な厚さ方向とを有する脆性基板が準備される。一の面上には、溝形状を有するアシストトレンチラインと、厚さ方向における脆性基板のクラックがアシストトレンチラインに沿って延びることによって構成されたアシストクラックラインと、を有するアシストラインが設けられている。
ｂ）第１の面と、第１の面と隣り合う第２の面と、第２の面と隣り合うことで稜線をなしかつ第１の面および第２の面の各々と隣り合うことで頂点をなす第３の面と、を有する刃先が準備される。
ｃ）脆性基板の一の面上で刃先を稜線から第１の面へ向かう方向へ摺動させることによって、溝形状を有するトレンチラインが塑性変形により脆性基板の一の面上に形成される。トレンチラインは、トレンチラインの下方において脆性基板がトレンチラインと交差する方向において連続的につながっている状態であるクラックレス状態が得られるように形成される。
ｄ）工程ｃ）によって摺動させられた刃先の稜線が脆性基板の一の面上に設けられたアシストラインと交差することで、アシストラインからトレンチラインに沿って厚さ方向における脆性基板のクラックを伸展させることによって、クラックラインが形成される。クラックラインによってトレンチラインの下方において脆性基板はトレンチラインと交差する方向において連続的なつながりが断たれている。
ｅ）クラックラインに沿って脆性基板が分断される。
【発明の効果】
【００１１】
本発明の一の局面に従う脆性基板の分断方法によれば、第１に、刃先を容易に準備することができる。なぜならば、刃先の頂点が、第１の面、第２の面および第３の面の３つの面が合流する箇所として設けられるからである。仮に、３つを超える面が合流する箇所によって刃先の頂点が設けられる場合、３つの面が合流する点を通るように、残る面の位置を合わせる必要がある。このため、高い加工精度が必要となる。これに対して、３つの面が合流する箇所によって刃先の頂点が設けられる場合、そのような高い加工精度は必要ではない。第２に、トレンチラインに沿ったクラックラインをより確実に形成することができる。なぜならば、トレンチラインの形成のために摺動させられた刃先の稜線が、脆性基板の一の面の縁を切り下ろすからである。この切り下ろしにより、クラックラインの形成開始のきっかけが、高い確実性で得られる。【００１２】
本発明の他の局面に従う脆性基板の分断方法によれば、第１に、刃先を容易に準備することができる。なぜならば、刃先の頂点が、第１の面、第２の面および第３の面の３つの面が合流する箇所として設けられるからである。仮に、３つを超える面が合流する箇所によって刃先の頂点が設けられる場合、３つの面が合流する点を通るように、残る面の位置を合わせる必要がある。このため、高い加工精度が必要となる。これに対して、３つの面が合流する箇所によって刃先の頂点が設けられる場合、そのような高い加工精度は必要ではない。第２に、トレンチラインに沿ったクラックラインをより確実に形成することができる。なぜならば、トレンチラインの形成のために摺動させられた刃先の稜線が、脆性基板の一の面に設けられたアシストラインと、摺動する刃先の頂点によって形成されたトレンチラインとの交点へ、局所的に応力を印加するからである。この応力印加により、クラックラインの形成開始のきっかけが、高い確実性で得られる。
【図面の簡単な説明】
【００１３】
【図１】本発明の実施の形態１における脆性基板の分断方法に用いられるカッティング器具の構成を概略的に示す側面図である。
【図２】図１の矢印ＩＩの視点での概略平面図である。
【図３】本発明の実施の形態１〜５における脆性基板の分断方法の構成を概略的に示すフロー図である。
【図４】本発明の実施の形態１における脆性基板の分断方法の第１の工程を概略的に示す上面図である。
【図５】図４の線Ｖ−Ｖに沿う概略端面図である。
【図６】本発明の実施の形態１における脆性基板の分断方法の第２の工程を概略的に示す上面図である。
【図７】図６の線ＶＩＩ−ＶＩＩに沿う概略端面図である。
【図８】比較例における脆性基板の分断方法に用いられるカッティング器具の構成を概略的に示す平面図である。
【図９】本発明の実施の形態２における脆性基板の分断方法における、トレンチラインの形成方法の構成を概略的に示すフロー図である。
【図１０】本発明の実施の形態３における脆性基板の分断方法の第１の工程を概略的に示す上面図である。
【図１１】図１０の線ＸＩ−ＸＩに沿う概略端面図である。
【図１２】本発明の実施の形態３における脆性基板の分断方法の第２の工程を概略的に示す上面図である。
【図１３】本発明の実施の形態３における脆性基板の分断方法の第３の工程を概略的に示す上面図である。
【図１４】本発明の実施の形態４における脆性基板の分断方法の第１の工程を概略的に示す上面図である。
【図１５】本発明の実施の形態４における脆性基板の分断方法の第２の工程を概略的に示す上面図である。
【図１６】本発明の実施の形態５における脆性基板の分断方法に用いられる刃先の構成を概略的に示す断面図である。
【図１７】本発明の実施の形態５における脆性基板の分断方法に用いられるアシスト刃先の構成を概略的に示す断面図である。
【発明を実施するための形態】
【００１４】
以下、図面に基づいて本発明の実施の形態について説明する。なお、以下の図面において同一または相当する部分には同一の参照番号を付しその説明は繰返さない。
【００１５】
＜実施の形態１＞
（カッティング器具の構成）
図１および図２を参照して、はじめに、本実施の形態のガラス基板４（脆性基板）の分断方法におけるトレンチラインの形成工程に用いられるカッティング器具５０の構成について説明する。カッティング器具５０は刃先５１およびシャンク５２を有している。刃先５１は、そのホルダとしてのシャンク５２に固定されることによって保持されている。
【００１６】
刃先５１には、天面ＳＤ１（第１の面）と、天面ＳＤ１を取り囲む複数の面とが設けられている。これら複数の面は側面ＳＤ２（第２の面）および側面ＳＤ３（第３の面）を含む。天面ＳＤ１、側面ＳＤ２およびＳＤ３（第１〜第３の面）は、互いに異なる方向を向いており、かつ互いに隣り合っている。刃先５１は、天面ＳＤ１、側面ＳＤ２およびＳＤ３が合流する頂点を有する。この頂点ＰＰによって刃先５１の突起部が構成されている。また側面ＳＤ２およびＳＤ３は、刃先５１の側部を構成する稜線ＰＳをなしている。稜線ＰＳは、頂点ＰＰから線状に延びており、かつ、線状に延びる凸形状を有する。以上の構成から、刃先５１は、天面ＳＤ１と、天面ＳＤ１と隣り合う側面ＳＤ２と、側面ＳＤ２と隣り合うことで稜線ＰＳをなしかつ天面ＳＤ１および側面ＳＤ２の各々と隣り合うことで頂点ＰＰをなす側面ＳＤ３と、を有する。
【００１７】
刃先５１はダイヤモンドポイントであることが好ましい。すなわち刃先５１は、硬度および表面粗さを小さくすることができる点からダイヤモンドから作られていることが好ましい。より好ましくは刃先５１は単結晶ダイヤモンドから作られている。さらに好ましくは結晶学的に言って、天面ＳＤ１は｛００１｝面であり、側面ＳＤ２およびＳＤ３の各々は｛１１１｝面である。この場合、側面ＳＤ２およびＳＤ３は、異なる向きを有するものの、結晶学上、互いに等価な結晶面である。
【００１８】
なお単結晶でないダイヤモンドが用いられてもよく、たとえば、ＣＶＤ(Chemical Vapor Deposition)法で合成された多結晶体ダイヤモンドが用いられてもよい。あるいは、微粒のグラファイトや非グラファイト状炭素から、鉄族元素などの結合材を含まずに焼結された多結晶体ダイヤモンド粒子を鉄族元素などの結合材によって結合させた焼結ダイヤモンドが用いられてもよい。
【００１９】
シャンク５２は軸方向ＡＸに沿って延在している。刃先５１は、天面ＳＤ１の法線方向が軸方向ＡＸにおおよそ沿うようにシャンク５２に取り付けられることが好ましい。
【００２０】
（ガラス基板の分断方法）
図３に示すフロー図を参照しつつ、次に、ガラス基板４の分断方法について、以下に説明する。
【００２１】
ステップＳ１０（図３）にて、分断されることになるガラス基板４（図１）が準備される。ガラス基板４は、上面ＳＦ１（一の面）と、その反対の下面ＳＦ２（他の面）とを有している。上面ＳＦ１には縁ＥＤが設けられている。図４で示す例においては、縁ＥＤは長方形状を有する。ガラス基板４は、上面ＳＦ１に垂直な厚さ方向ＤＴを有する。またステップＳ２０（図３）にて、上述した、刃先５１を有するカッティング器具５０（図１および図２）が準備される。
【００２２】
図４を参照して、ステップＳ３０（図３）にてトレンチラインＴＬが形成される。具体的には、以下の工程が行われる。
【００２３】
まず、刃先５１（図１）の頂点ＰＰが上面ＳＦ１に位置Ｎ１で押し付けられる。これにより刃先５１がガラス基板４に接触する。位置Ｎ１は、図示されているように、ガラス基板４の上面ＳＦ１の縁ＥＤから離れていることが好ましい。言い換えれば、刃先５１の摺動開始時点において、刃先５１がガラス基板４の上面ＳＦ１の縁ＥＤに衝突することが避けられる。
【００２４】
次に、上記のように押し付けられた刃先５１がガラス基板４の上面ＳＦ１上で摺動させられる（図４の矢印参照）。刃先５１（図１）は、上面ＳＦ１上で稜線ＰＳから天面ＳＤ１へ向かう方向へ摺動させられる。厳密に言えば、刃先５１は、稜線ＰＳから頂点ＰＰを経由して天面ＳＤ１へ向かう方向を上面ＳＦ１上に射影した方向ＤＢに摺動させられる。方向ＤＢは、頂点ＰＰの近傍における稜線ＰＳの延在方向を上面ＳＦ１上に射影した方向におおよそ沿っている。図１においては、方向ＤＢは、刃先５１から延びる軸方向ＡＸを上面ＳＦ１上へ射影した方向と反対方向に対応している。よって刃先５１はシャンク５２によって上面ＳＦ１上を押し進められる。
【００２５】
ガラス基板４の上面ＳＦ１上を摺動させられる刃先５１（図１）の稜線ＰＳおよび天面ＳＤ１のそれぞれは、ガラス基板４の上面ＳＦ１と角度ＡＧ１および角度ＡＧ２をなしている。角度ＡＧ２は角度ＡＧ１よりも小さいことが好ましい。
【００２６】
上記摺動によって上面ＳＦ１上に塑性変形が発生させられる。これにより上面ＳＦ１上に、溝形状を有するトレンチラインＴＬ（図５）が形成される。トレンチラインＴＬは、ガラス基板４の塑性変形のみによって生じることが好ましく、その場合、ガラス基板４の上面ＳＦ１上で削れが生じない。削れを避けるためには、刃先５１の荷重を過度に高くしなければよい。削れがないことにより、上面ＳＦ１上に、好ましくない微細な破片が生じることが避けられる。ただし、若干の削れは、通常、許容され得る。
【００２７】
トレンチラインＴＬの形成は、位置Ｎ１および位置Ｎ３ｅの間で、位置Ｎ１から位置Ｎ２を経由して位置Ｎ３ｅへ刃先５１を摺動させることによって行われる。位置Ｎ２は、ガラス基板４の上面ＳＦ１の縁ＥＤから離れている。位置Ｎ３ｅは、ガラス基板４の上面ＳＦ１の縁ＥＤに位置している。
【００２８】
トレンチラインＴＬは、トレンチラインＴＬの下方においてガラス基板４がトレンチラインＴＬの延在方向（図４における横方向）と交差する方向ＤＣ（図５）において連続的につながっている状態であるクラックレス状態が得られるように形成される。クラックレス状態においては、塑性変形によるトレンチラインＴＬは形成されているものの、それに沿ったクラックは形成されていない。クラックレス状態を得るために、刃先５１に加えられる荷重は、トレンチラインＴＬ形成時点ではクラックが発生しない程度に小さく、かつ、後の工程でクラックを発生させることができる内部応力の状態を作り出すような塑性変形が発生する程度大きくなるように調整される。
【００２９】
トレンチラインＴＬを形成するために上記のように摺動させられた刃先５１は、最終的に位置Ｎ３ｅに達する。クラックレス状態は、刃先５１が位置Ｎ２に位置している時点で維持されており、さらに、刃先５１が位置Ｎ３ｅに達する瞬間まで維持されている。刃先５１が位置Ｎ３ｅに達すると、刃先５１の稜線ＰＳ（図１）は、ガラス基板４の上面ＳＦ１の縁ＥＤを切り下ろす。
【００３０】
図６および図７を参照して、上記の切り下ろしによって、位置Ｎ３ｅに微細な破壊が生じる。この破壊を起点として、トレンチラインＴＬ付近の内部応力を解放するようにクラックが発生する。具体的には、ガラス基板４の上面ＳＦ１の縁ＥＤに位置する位置Ｎ３ｅからトレンチラインＴＬに沿って、厚さ方向ＤＴにおけるガラス基板４のクラックが伸展する（図６における矢印参照）。言い換えれば、クラックラインＣＬの形成が開始される。これにより、ステップＳ５０（図３）として、位置Ｎ３ｅから位置Ｎ１へクラックラインＣＬが形成される。
【００３１】
なお、クラックラインＣＬの形成をより確実にするために、刃先５１が位置Ｎ２から位置Ｎ３ｅを摺動する速度を、位置Ｎ１から位置Ｎ２における速度より小さくしてもよい。同様に、位置Ｎ２から位置Ｎ３ｅにおいて刃先５１に印加される荷重を、クラックレス状態が維持される範囲で位置Ｎ１から位置Ｎ２における荷重よりも大きくしてもよい。
【００３２】
クラックラインＣＬによってトレンチラインＴＬの下方においてガラス基板４はトレンチラインＴＬの延在方向（図６における横方向）と交差する方向ＤＣ（図７）において連続的なつながりが断たれている。ここで「連続的なつながり」とは、言い換えれば、クラックによって遮られていないつながりのことである。なお、上述したように連続的なつながりが断たれている状態において、クラックラインＣＬのクラックを介してガラス基板４の部分同士が接触していてもよい。また、トレンチラインＴＬの直下にわずかに連続的なつながりが残されていてもよい。
【００３３】
トレンチラインＴＬ（図４）に沿ってクラックラインＣＬ（図６）が伸展する方向（図６の矢印）は、トレンチラインＴＬが形成された方向（図４の矢印）と逆である。このような方向関係でクラックラインＣＬを発生させるためには、トレンチラインＴＬの形成のために刃先５１が方向ＤＢ（図１）へ摺動する際に、角度ＡＧ２が角度ＡＧ１よりも小さくされていることが好ましい。この角度関係が満たされていないと、クラックラインＣＬが発生しにくい。また角度ＡＧ１および角度ＡＧ２がおおよそ同じであると、クラックラインＣＬが発生するか否かが不安定となりやすい。
【００３４】
次に、ステップＳ６０（図３）にて、クラックラインＣＬに沿ってガラス基板４が分断される。すなわち、いわゆるブレイク工程が行なわれる。ブレイク工程は、ガラス基板４への外力の印加によって行ない得る。たとえば、ガラス基板４の上面ＳＦ１上のクラックラインＣＬ（図７）に向かって下面ＳＦ２上に応力印加部材（たとえば、「ブレイクバー」と称される部材）を押し付けることによって、クラックラインＣＬのクラックを開くような応力がガラス基板４へ印加される。なおクラックラインＣＬがその形成時に厚さ方向ＤＴに完全に進行した場合は、クラックラインＣＬの形成とガラス基板４の分断とが同時に生じる。
【００３５】
以上によりガラス基板４の分断が行なわれる。なお上述したクラックラインＣＬの形成工程は、いわゆるブレイク工程と本質的に異なっている。ブレイク工程は、既に形成されているクラックを厚さ方向にさらに伸展させることで基板を完全に分離するものである。一方、クラックラインＣＬの形成工程は、トレンチラインＴＬの形成によって得られたクラックレス状態から、クラックを有する状態への変化をもたらすものである。この変化は、クラックレス状態が有する内部応力の開放によって生じると考えられる。
【００３６】
（比較例１）
図８を参照して、本比較例の刃先５９の頂点ＰＰは、４つの面ＳＥ１〜ＳＥ４が合流する箇所に設けられている。頂点ＰＰからは４つの稜線ＰＳ１〜ＰＳ４が設けられている。この場合、図４の工程において、ガラス基板４の上面ＳＦ１の縁ＥＤを、稜線ＰＳ１〜ＰＳ４のいずれかで切り下ろし得る。よって、本実施の形態と同様に、クラックラインＣＬが確実に形成されやすい長所がある。一方で、刃先５９の形成に高い加工精度が必要となり、よってその形成が容易ではない、という短所がある。なぜならば、本比較例のように面ＳＥ１〜ＳＥ４が合流する箇所によって刃先の頂点ＰＰが設けられる場合は、これらのうち３つの面が合流する点を通るように、残る１つの面の位置を合わせる必要があるためである。
【００３７】
（比較例２）
本比較例においては、刃先５１の摺動方向が、方向ＤＢ（図１）と反対であるものとする。この場合、図４の工程において、ガラス基板４の上面ＳＦ１の縁ＥＤを、稜線ＰＳではなく天面ＳＤ１が切り下ろす。つまり、切り下ろしの際、上記本実施の形態においては鋭利な稜線ＰＳが作用するのに対して、本比較例においては、平坦な天面ＳＤ１が作用する。このため本比較例においては、クラックラインＣＬの形成開始のきっかけとなる微細な破壊が生じにくくなる。よってクラックラインＣＬが確実には形成されにくくなる。
【００３８】
（効果）
本実施の形態によれば、第１に、刃先５１を容易に準備することができる。なぜならば、上記比較例１とは異なり、刃先５１の頂点が、天面ＳＤ１、側面ＳＤ２および側面ＳＤ３の３つの面が合流する箇所として設けられるからである。仮に、３つを超える面が合流する箇所によって刃先の頂点が設けられる場合、３つの面が合流する点を通るように、残る面の位置を合わせる必要がある。このため、高い加工精度が必要となる。これに対して、３つの面が合流する箇所によって刃先の頂点が設けられる場合、そのような高い加工精度は必要ではない。第２に、トレンチラインＴＬに沿ったクラックラインＣＬをより確実に形成することができる。なぜならば、上記比較例２とは異なり、トレンチラインＴＬの形成のために摺動させられた刃先５１の稜線ＰＳが、ガラス基板４の上面ＳＦ１の縁ＥＤを切り下ろすからである。この切り下ろしにより、クラックラインＣＬの形成開始のきっかけが、高い確実性で得られる。
【００３９】
＜実施の形態２＞
再び図４を参照して、本実施の形態においては、ガラス基板４の上面ＳＦ１上において刃先５１が摺動することになる位置に、潤滑剤が供給される。言い換えれば、トレンチラインＴＬ（図４）を形成する工程（図３：ステップＳ３０）は、図９に示すように、潤滑剤を供給するステップＳ３１と、潤滑剤が供給された位置において刃先５１が摺動されるステップＳ３２とを含む。ステップＳ３１を実施するためには、たとえば、シャンク５２（図１）に潤滑剤供給部（図示せず）が設けられれば良い。なお、これら以外の構成については、上述した実施の形態１の構成とほぼ同じであるため、その説明を繰り返さない。またステップＳ３１は、後述する実施の形態３〜５にも適用可能である。
【００４０】
本実施の形態においては、実施の形態１と同様、刃先５１の進行方向として方向ＤＢ（図１）が選択されている。刃先５１への荷重が同じである条件下では、方向ＤＢへの摺動は、その逆方向への摺動に比して、刃先５１へのダメージが大きくなりやすい。本実施の形態によれば、このダメージを効果的に抑制することができる。これにより、刃先の寿命を延ばすことができる。
【００４１】
＜実施の形態３＞
図１０を参照して、ステップＳ１０（図３）にて、上記実施の形態１と同様のガラス基板４が準備される。ただし本実施の形態においては、ガラス基板４の上面ＳＦ１上にアシストラインＡＬが設けられている。図１１を参照して、アシストラインＡＬは、アシストトレンチラインＴＬａと、アシストクラックラインＣＬａとを有する。アシストトレンチラインＴＬａは溝形状を有する。アシストクラックラインＣＬａは、厚さ方向ＤＴにおけるガラス基板４のクラックがアシストトレンチラインＴＬａに沿って延びることによって構成されている。
【００４２】
本実施の形態においては、アシストラインＡＬはガラス基板４の上面ＳＦ１に、アシストトレンチラインＴＬａおよびアシストクラックラインＣＬａを同時に形成する工程によって設けられる。このようなアシストラインＡＬは、通常の典型的なスクライブ方法によって形成され得る。たとえば、このようなアシストラインＡＬは、図１０の矢印に示すように、刃先がガラス基板４の上面ＳＦ１の縁ＥＤを乗り上げ、そして上面ＳＦ１上を移動することによって行い得る。乗り上げ時の衝撃により微細なクラックが発生することで、アシストトレンチラインＴＬａ形成時に、アシストクラックラインＣＬａを同時に形成することが、容易に可能である。この刃先は、乗り上げ時の刃先およびガラス基板４へのダメージを抑えるために、刃先５１の形状とは異なる、乗り上げに適した形状を有するものであることが好ましい。具体的には、刃先は、回動可能に保持されたもの（ホイール型のもの）であることが好ましい。言い換えれば、刃先はガラス基板４上で摺動ではなく回動するものであることが好ましい。なお、アシストラインＡＬの起点は、図１０においては縁ＥＤであるが、縁ＥＤから離れていてもよい。
【００４３】
次にステップＳ２０（図３）にて、実施の形態１と同様の刃先５１が準備される。なお、前述したアシストラインＡＬ用の刃先の準備を容易とするために、上記のアシストラインＡＬがこの刃先５１を用いて形成されていてもよい。あるいは、刃先５１の形状と同様の形状を有する刃先を用いて上記のアシストラインＡＬが形成されていてもよい。
【００４４】
図１２を参照して、次に、ステップＳ３０（図３）にてトレンチラインＴＬが形成される。具体的には、以下の工程が行われる。
【００４５】
まず実施の形態１と同様の動作が行われる。具体的には、上面ＳＦ１に刃先５１（図１）の頂点ＰＰが位置Ｎ１で押し付けられる。次に、押し付けられた刃先５１がガラス基板４の上面ＳＦ１上で方向ＤＢ（図１）に摺動させられる（図１２の矢印参照）。これにより上面ＳＦ１上にトレンチラインＴＬがクラックレス状態で形成される。
【００４６】
本実施の形態においては、トレンチラインＴＬの形成は、位置Ｎ１および位置Ｎ３ａの間で、位置Ｎ１から位置Ｎ２を経由して位置Ｎ３ａへ刃先５１を摺動させることによって行われる。位置Ｎ３ａはアシストラインＡＬ上に配置されている。位置Ｎ２は、位置Ｎ１と位置Ｎ３ａとの間に配置されている。好ましくは、刃先５１は、アシストラインＡＬ上の位置Ｎ３ａを超えてさらに位置Ｎ４まで摺動させられる。位置Ｎ４は縁ＥＤから離れていることが好ましい。
【００４７】
トレンチラインＴＬを形成するために上記のように摺動させられた刃先５１は、位置Ｎ３ａにおいてアシストラインＡＬと交差する。よって刃先５１の稜線ＰＳ（図１）もアシストラインＡＬと交差する。この交差によって位置Ｎ３ａに微細な破壊が生じる。この破壊を起点として、トレンチラインＴＬ付近の内部応力を解放するようにクラックが発生する。具体的には、アシストラインＡＬ上に位置する位置Ｎ３ａからトレンチラインＴＬに沿って、厚さ方向ＤＴにおけるガラス基板４のクラックが伸展する（図１３の矢印参照）。言い換えれば、クラックラインＣＬ（図１３）の形成が開始される。これにより、ステップＳ５０（図３）として、位置Ｎ３ａから位置Ｎ１へクラックラインＣＬが形成される。クラックラインＣＬの形成後は、実施の形態１と同様、クラックラインＣＬによってトレンチラインＴＬの下方においてガラス基板４はトレンチラインＴＬと交差する方向において連続的なつながりが断たれている。
【００４８】
刃先５１は、位置Ｎ３ａに達した後、ガラス基板４から離される。好ましくは、刃先５１は、位置Ｎ３ａを超えて位置Ｎ４まで摺動した後、ガラス基板４から離される。
【００４９】
次に、ステップＳ６０（図３）にて、実施の形態１と同様に、クラックラインＣＬに沿ってガラス基板４が分断される。以上により本実施の形態のガラス基板４の分断方法が行われる。
【００５０】
本実施の形態によれば、第１に、実施の形態１と同様の理由で、刃先５１を容易に準備することができる。第２に、実施の形態１と同様に、トレンチラインＴＬに沿ったクラックラインＣＬをより確実に形成することができる。なぜならば、トレンチラインＴＬの形成のために摺動させられた刃先５１の稜線ＰＳが、ガラス基板４の上面ＳＦ１に設けられたアシストラインＡＬと、摺動する刃先５１の頂点によって形成されたトレンチラインＴＬとが交差する位置Ｎ３ａ（図１２）へ、局所的に応力を印加するからである。この応力印加により、クラックラインＣＬの形成開始のきっかけが、高い確実性で得られる。
【００５１】
＜実施の形態４＞
本実施の形態においては、実施の形態３と異なり、アシストラインＡＬ（図１１および図１２）が有するアシストトレンチラインＴＬａおよびアシストクラックラインＣＬａのそれぞれが、実施の形態１で説明されたトレンチラインＴＬおよびクラックラインＣＬの形成方法に類した方法によって形成される。以下、この方法について具体的に説明する。
【００５２】
まず、アシストラインＡＬの形成に用いられる刃先が準備される。この刃先は、刃先５１（図１および図２）と同じであってもよい。すなわち、アシストラインＡＬの形成と、その後に形成されるトレンチラインＴＬの形成とが、共通の刃先５１によって行われてもよい。あるいは、アシストラインＡＬの形成のための刃先として、刃先５１とは別の刃先（以下、「アシスト刃先」と称する）が準備されてもよい。アシスト刃先は、刃先５１（図１および図２）の形状と同じ形状を有してもよい。あるいは、アシスト刃先は、刃先５１の形状と異なる形状を有してもよい。アシスト刃先が刃先５１の形状と異なる形状を有している場合においても、アシスト刃先は、頂点ＰＰおよび稜線ＰＳを形成する天面ＳＤ１、側面ＳＤ２および側面ＳＤ３の構成を有し、上述した形状の相違は、これら構成間の配置の相違によるものであることが好ましい。ここで考慮されている刃先の「形状」は、刃先のうち、頂点ＰＰ近傍の部分、すなわちガラス基板４への作用部分、の形状であり、この作用部分から離れた部分の形状は、通常、重要ではない。以下において、説明を冗長としないために、アシストラインＡＬの形成に用いられる刃先のことを、それが刃先５１かあるいはアシスト刃先であるかを問わず、単に「刃先」と称する場合がある。
【００５３】
図１４を参照して、次に、トレンチラインＴＬの形成（図４）に類した方法によって、アシストトレンチラインＴＬａがクラックレス状態で形成される。図１５を参照して、次に、トレンチラインＴＬに沿ったクラックラインＣＬの形成方法（図６）に類した方法によって、アシストトレンチラインＴＬa（図１４）に沿ったアシストトレンチラインＴＬａが形成される。以上により、アシストラインＡＬ（図１１）が形成される。
【００５４】
次に、実施の形態３と同様に、ステップＳ３０およびＳ５０（図３）にて、トレンチラインＴＬ（図１２）およびクラックラインＣＬ（図１３）が形成され、ステップＳ６０（図３）にて、クラックラインＣＬに沿ってガラス基板４が分断される。以上により本実施の形態のガラス基板４の分断方法が行われる。
【００５５】
本実施の形態においては、トレンチラインＴＬ（図１２）の形成において刃先５１に印加される荷重は、アシストトレンチラインＴＬａ（図１４）の形成において刃先に印加される荷重に比して大きくされる。本発明者の実験的な検討によれば、このように荷重に差異を設けることで、クラックラインＣＬをより確実に発生させることができる。
【００５６】
好ましくは、トレンチラインＴＬ（図１２）の形成における角度ＡＧ２（図１）は、アシストトレンチラインＴＬａの形成における角度ＡＧ２（図１）よりも小さくされる。このような角度関係が用いられることにより、特に、アシストトレンチラインＴＬａの形成のための刃先が、刃先５１、または、刃先５１の形状と同じ形状を有するアシスト刃先である場合であっても、上述した荷重の差異を設けやすい。この理由は、刃先の形状が同様の場合、角度ＡＧ２が小さいほど、トレンチラインＴＬ（またはアシストトレンチラインＴＬａ）をクラックレス状態で形成可能な荷重が大きくなるためである。トレンチラインＴＬの形成において、角度ＡＧ２が大き過ぎると、トレンチラインＴＬをクラックレス状態で形成することと、アシストトレンチラインＴＬａの形成時の荷重よりも大きな荷重を用いることとを両立させることが困難となる。これに対して、トレンチラインＴＬ（図１２）の形成における角度ＡＧ２（図１）が、アシストトレンチラインＴＬａの形成における角度ＡＧ２（図１）よりも小さくされる場合、トレンチラインＴＬの形成において、アシストトレンチラインＴＬａの形成時の荷重よりも大きな荷重を用いることが容易となる。よって、トレンチラインＴＬのための刃先５１に高荷重向けの刃先設計を適用し、かつ、アシストトレンチラインＴＬａのための刃先に低荷重向けの刃先設計を適用する、という配慮が不要となる。よって、アシストトレンチラインＴＬａの形成において、トレンチラインＴＬの形成に用いられる刃先５１、またはその形状と同じ形状を有するアシスト刃先を用いることができる。
【００５７】
上述したように角度ＡＧ２（図１）に差異が設けられる場合、アシストトレンチラインＴＬａを形成するための刃先として、トレンチラインＴＬを形成するための刃先５１とは別に、アシスト刃先が準備されることが好ましい。これにより、刃先５１の角度ＡＧ２がトレンチラインＴＬの形成に適したものとなる状態で刃先５１の姿勢を固定しておくことができる。言い換えれば、アシストトレンチラインＴＬａの形成工程とトレンチラインＴＬの形成工程との間で、角度ＡＧ２の最適化のための刃先５１の姿勢調整が不要となる。
【００５８】
＜実施の形態５＞
図１６および図１７を参照して、本実施の形態においては、トレンチラインＴＬの形成においては刃先５１が用いられ、アシストトレンチラインＴＬａの形成においては、実施の形態４で説明されたアシスト刃先として、アシスト刃先５１ａが用いられる。刃先５１の形状と、アシスト刃先５１ａの形状とは、互いに相違している。たとえば、頂点ＰＰ（図２参照）の近傍において刃先５１およびアシスト刃先５１ａのそれぞれは、稜線ＰＳに垂直な断面における稜線ＰＳの角度ＡＰおよびＡＰａを有し、角度ＡＰは角度ＡＰａよりも大きい。なお、これら以外の構成については、上述した実施の形態４の構成とほぼ同じであるため、その説明を繰り返さない。
【００５９】
本実施の形態によれば、アシストトレンチラインＴＬａの形成時と、トレンチラインＴＬの形成時とで、異なる形状を有する刃先が用いられる。これにより、刃先の形状として、アシストトレンチラインＴＬａおよびトレンチラインＴＬのそれぞれの形成において、相対的に低荷重に適したものおよび高荷重に適したものを用いることができる。よって、アシストトレンチラインＴＬａおよびトレンチラインＴＬの形成時にクラックレス状態をより確実に得ることができ、かつ、アシストトレンチラインＴＬａおよびトレンチラインＴＬのそれぞれからアシストクラックラインＣＬａおよびクラックラインＣＬをより確実に発生させることができる。
【００６０】
なお上記各実施の形態においては上面ＳＦ１の縁が長方形状である場合について図示されているが、他の形状が用いられてもよい。また上面ＳＦ１が平坦である場合について説明したが、上面は湾曲していてもよい。またトレンチラインＴＬが直線状である場合について説明したが、トレンチラインＴＬは曲線状であってもよい。また脆性基板としてガラス基板４が用いられる場合について説明したが、脆性基板は、ガラス以外の脆性材料から作られていてもよく、たとえば、セラミックス、シリコン、化合物半導体、サファイアまたは石英から作られ得る。
【符号の説明】
【００６１】
ＥＤ  縁
ＡＬ  アシストライン
ＣＬ  クラックライン
ＳＤ１  天面（第１の面）
ＳＤ２  側面（第２の面）
ＳＤ３  側面（第３の面）
ＳＦ，ＳＦ１  上面（一の面）
ＰＰ  頂点
ＴＬ  トレンチライン
ＰＳ  稜線
ＣＬａ  アシストクラックライン
ＴＬａ  アシストトレンチライン
４  ガラス基板（脆性基板）
５１  刃先
５１ａ  アシスト刃先
【図１】
2017145937.tif 000003
【図２】
2017145937.tif 000004
【図３】
2017145937.tif 000005
【図４】
2017145937.tif 000006
【図５】
2017145937.tif 000007
【図６】
2017145937.tif 000008
【図７】
2017145937.tif 000009
【図８】
2017145937.tif 000010
【図９】
2017145937.tif 000011
【図１０】
2017145937.tif 000012
【図１１】
2017145937.tif 000013
【図１２】
2017145937.tif 000014
【図１３】
2017145937.tif 000015
【図１４】
2017145937.tif 000016
【図１５】
2017145937.tif 000017
【図１６】
2017145937.tif 000018
【図１７】
2017145937.tif 000019
【国際調査報告】
2017145937.tif 000020
2017145937.tif 000021
2017145937.tif 000022
2017145937.tif 000023